(57)【要約】      （修正有）【課題】ビル、マンション、家屋、商業施設等の建築物の床、或いは鉄道、バス等の車輌の床、さらには駅のプラットホームの床等に表示マット及び滑り止めマットを敷設する際に、前工程として施される、既設されている床材を剥がした際に床面に残存する粘着剤層の除去方法において、前記残存する粘着剤層を、床面を傷めることなく、簡単に剥がすことが可能とし、新設の表示マット及び滑り止めマットを強固に床面に敷設することができる粘着剤層の除去方法を提供する。【解決手段】ｄ―リモネンからなる洗浄洗剤、及び層間有機処理したモンモリロナイトを用いることが床面に残存する粘着剤層の除去作業を簡便にし、容易に床面の美観維持を可能とする。【選択図】なし【特許請求の範囲】
【請求項１】
表示マット及び滑り止めマットを床面へ敷設する前に、既設されているマットを剥がした際に床面に残存する粘着剤層を除去する方法であって、前記残存する粘着剤層に、洗浄洗剤を散布し、さらに層間有機処理した層状粘土鉱物を散布して、粘着剤層を除去することを特徴とする粘着剤層の除去方法。
【請求項２】
前記洗浄洗剤がリモネンを主成分とすることを特徴とする請求項１に記載の粘着剤層の除去方法。
【請求項３】
前記層状粘土鉱物がモンモリロナイトであることを特徴とする請求項１または２に記載の粘着剤層の除去方法。
【請求項４】
前記層間有機処理が４級アンモニウム塩で、前記層状粘土鉱物を有機化処理したことを特徴とする請求項１乃至３に記載の粘着剤層の除去方法。
【発明の詳細な説明】
【技術分野】
【０００１】
この発明は、例えばビル、マンション、家屋、商業施設等の建築物の床、或いは鉄道、バス等の車輌の床、さらには駅のプラットホームの床等で使用される表示マット及び滑り止めマットの敷設の際に、前工程として施される、既設されているマットを剥がした際に床面に残存する粘着剤層の除去方法に関するものである。
【背景技術】
【０００２】
従来から、ビル、マンション、家屋、商業施設等の建築物の床、或いは鉄道、バス等の車輌の床、さらには駅のプラットホームの床等には、滑り止めや、行き先表示等を目的としたマットが多く敷設されていた。敷設方法として、床面と床材の敷設面との少なくとも一方に粘着剤を塗布して床材を床面に敷設するか、もしくは、両面粘着テープを介して床材を床面に敷設している。
【０００３】
ところで、鉄道、バス等の車輌の床や、駅のプラットホームは歩行頻度が高く、磨耗による損傷も激しく、或いは模様替え等による、マットの貼り換え作業を頻繁に行なう必要があった。
【０００４】
しかし、上記のような既設のマットを床面から剥離する必要が生じるのであるが、従来から用いられている上記のような粘着剤や両面粘着テープにより粘着されたマットを床面から剥離する際、両面粘着テープの粘着剤が硬化しているため、非常に剥しにくく、剥離した後の床面が硬化した粘着剤等が残って汚れ、これを除去するのに特殊な道具、溶剤及び多大な労力が必要となると共に、それらを用いて除去する際に床面を物理的、化学的に痛める場合も生じていた。
【０００５】
特許文献１や特許文献２においては、アクリル系やゴム系の再剥離可能型の両面粘着テープを用いたマット施工方法が提案されている。しかし、両面粘着テープは、該テープにより敷設された床材を人が踏むことなどによって圧力がかかると、両面粘着テープが強固に床面に粘着されることになって、本来の剥離可能の性能を有しなくなるため、床材及び粘着剤の床からの剥離は却って困難となっていた。
【０００６】
さらに、特許文献３、４では、水溶性の粘着剤を用いて、剥離の際には水分を付与して容易に剥離ができるというマット施工方法が提案されている。しかし、水溶性の粘着剤は使用時の雨水等にも反応し、使用途中で床から剥がれ易いという問題が生じる可能性があった。    
【特許文献１】特開２００４−２３２２８６号報
【特許文献２】特開２００２−３３８９１９号報
【特許文献３】特開平１１−２５６１１８号報
【特許文献４】特開平１１−２８０２４４号報
【発明の開示】
【発明が解決しようとする課題】
【０００７】
本発明は、かかる技術的背景に鑑みてなされたものであって、ビル、マンション、家屋、商業施設等の建築物の床、或いは鉄道、バス等の車輌の床、さらには駅のプラットホームの床等に表示マット及び滑り止めマットを敷設する際に、前工程として施される、既設されているマットを剥がした際に床面に残存する粘着剤層の除去方法において、前記残存する粘着剤層を、床面を傷めることなく、簡単に剥がすことが可能とし、新設の表示マット及び滑り止めマットを強固に床面に敷設することができる粘着剤層の除去方法を提供することを目的とする。
【課題を解決するための手段】
【０００８】
本発明者らは、前記課題を解決するため鋭意研究を重ねた結果、ｄ―リモネンからなる洗浄洗剤、及び層間有機処理したモンモリロナイトを用いることが床面に残存する粘着剤層の除去作業を簡便にし、容易に床面の美観維持を可能とすることを見出して本発明に到達した。上記目的を達成するために、本発明は以下の手段を提供する。
【０００９】
［１］表示マット及び滑り止めマットを床面へ敷設する前に、既設されているマットを剥がした際に床面に残存する粘着剤層を除去する方法であって、前記残存する粘着剤層に、洗浄洗剤を散布し、さらに層間有機処理した層状粘土鉱物を散布して、粘着剤層を除去することを特徴とする粘着剤層の除去方法。
【００１０】
［２］前記洗浄洗剤がリモネンを主成分とすることを特徴とする前項１に記載の硬質床材の敷設方法。
【００１１】
［３］前記層状粘土鉱物がモンモリロナイトであることを特徴とする前項１または２に記載の硬質床材の敷設方法。
【００１２】
［４］前記層間有機処理が４級アンモニウム塩で、前記層状粘土鉱物を有機化処理したことを特徴とする前項１乃至３に記載の硬質床材の敷設方法。
【発明の効果】
【００１３】
［１］の発明では、既設されているマットを剥がした際に床面に残存する粘着剤層に、洗浄洗剤を散布することにより、粘着剤層を膨潤させ床面から剥がれ易くさせることができる。さらに、層間有機処理した層状粘土鉱物を散布するために、有機化された層状粘土鉱物の層間に床面に残存していた粘着剤層が吸着され床面から剥がれ易くさせることができる。その結果、特殊な道具、溶剤及び多大な労力を必要とせず、簡単な作業で粘着剤層を除去することが可能となり、次工程の新設の硬質床材の貼り付けが容易となり、また強固な粘着力で床面に敷設することができる。また、床面を傷付けることが無いので、透明なマットを用いた場合でも美しい床面を保つことができる。
【００１４】
［２］の発明では、前記洗浄洗剤がリモネンを主成分とするために、粘着剤層に前記洗浄洗剤が浸透して粘着剤層が膨潤することにより、前記粘着剤層の粘着力を低減させることができる。
【００１５】
［３］の発明では、層状粘土鉱物がモンモリロナイトであるために、該モンモリロナイトの有する多層構造及び大きな膨潤性により、容量の大きな層間を有し、さらに有機化処理も容易で多量の粘着剤を吸着させることができる。
【００１６】
［４］の発明では、層間有機処理が４級アンモニウム塩で、前記層状粘土鉱物を有機化処理しているために、層状粘土鉱物の層間を充分に極性化し得ることが可能となり、多量の粘着剤を吸着させることができる。
【発明を実施するための最良の形態】
【００１７】
本発明について、以下具体的に説明する。本発明は、リモネンからなる洗浄洗剤、及び層間有機処理した層状粘土鉱物を用いて床面に残存する粘着剤層を除去することを特徴とする。
【００１８】
本発明における粘着剤層の除去方法として、既設されているマットを剥がした際に、床面に残存する粘着剤層を除去し易くする必要がある。粘着剤層は時間の経過と共に硬化が進み、非常に剥しにくく、剥離した後の床面に硬化した粘着剤等が残って汚れ、従来方法では、これを除去するのに特殊な道具、溶剤及び多大な労力が必要とし、除去する際に床面を物理的、化学的に痛める場合も生じていた。
【００１９】
本発明においては、粘着剤層を除去する方法として、まず残存する粘着剤層に洗浄洗剤をスプレーなどを用いて散布し、粘着剤層の粘着力を減少させる。本発明の洗浄洗剤はリモネンを主成分とすることを特徴とし、リモネンとしては、合成リモネン、天然リモネン、更にリモネンを主成分とする天然精油、例えばオレンジオイル、レモンオイル、グレープフルーツオイル、マンダリンオイル、タンジェリンオイル等を使用できる。粘着力の減少効果及び環境上からは、柑橘類から得られるｄ−リモネンを主成分としたオレンジオイルが好ましい。
【００２０】
前記リモネンは水性溶液と配合して洗浄洗剤組成物として用いる。該洗浄洗剤組成物の好ましい配合割合は、リモネン５重量％〜５０重量％、水溶性溶剤５０重量％〜９５重量％である。この範囲における洗浄洗剤組成物は粘着剤層における粘着力の減少が良好である。リモネンが５重量％未満の場合、散布された洗浄洗剤組成物の蒸発性が速く、粘着剤層への浸透性が十分でない。またリモネンが５０重量％を超える場合、散布された洗浄洗剤組成物による粘着剤層表面の濡れが残り、粘着剤層における粘着力の減少性が低下する。散布する量としては、粘着剤層全面に薄く覆う程度が好ましい。
【００２１】
次に、層間有機処理した層状粘土鉱物を用いて床面に残存する粘着剤層を除去する。本発明で用いる層状粘土鉱物は、例えば、モンモリロナイト、サポナイト、ヘクトライト、バイデライト、スティブンサイト、ノントロナイト等のスメクタイト系粘土鉱物や、バーミキュライト、ハロイサイト、膨潤性マイカ等が挙げられる。なかでもモンモリロナイトが膨潤性により好適に用いられる。モンモリロナイトの層の隙間間隔の値は、５．００ｎｍから１３．００ｎｍに近い値にまで増大し、有機金属錯体等を、層間へ、容易に導入できることが可能となり、さらに該層間に床面に残存していた多量の粘着剤が吸着されることとなる。
【００２２】
前記モンモリロナイトの形状としては特に限定されないが、吸着性や取り扱い性から好ましい範囲としては、平均長さが０．０１μｍ〜３μｍであり、厚みが０．１μｍ〜０．５μｍであり、アスペクト比が２０〜５００である。
【００２３】
本発明においては、前記モンモリロナイトを層間有機処理しておく必要がある。層間有機処理することにより、前記モンモリロナイトの層間を充分に極性化し得ることが可能となり、多量の粘着剤を吸着させることができる。
【００２４】
層間有機処理を施す有機化剤としては、例えば１〜４級のアンモニウム塩．ヘキシルアンモニウム，オクチルアンモニウム，２−エチルヘキシルアンモニウム，ドデシルアンモニウム，ラウリルアンモニウム，オクタデシルアンモニウム，ジオクチルジメチルアンモニウム，トリオクチルアンモニウム，ジオクタデシルジメチルアンモニウム，トリオクタデシルアンモニウムなどが挙げられるが、構造の安定性の観点から４級アンモニウム塩が好適に用いられる。
【００２５】
前記モンモリロナイトはスメクタイト群粘土鉱物の一つであり、該モンモリロナイトを構成する含水珪酸アルミニウムの一種の単位結晶層に存在するカチオンを４級アンモニウム塩で置換することにより、前記モンモリロナイトの層間を充分に極性化し得ることが可能となり、多量の粘着剤を吸着させることができる。
【００２６】
層間有機処理した層状粘土鉱物を用いる方法としては、洗浄洗剤を用いて、粘着剤層の粘着力を減少させた後に、層間有機処理した層状粘土鉱物を、粘着剤層全面に被膜する程度に散布し、５〜１０分後にヘラのような冶具で粘着剤層を削り取る。その際に本発明の特徴として、床面を傷めることなく、簡単に剥がすことができる。
【００２７】
次に、粘着剤層を除去した床面に新たな表示マット及び滑り止めマットを容易に貼り付けることができる。表示マット及び滑り止めマットを床面に貼着する方法は、床面に粘着剤を塗り、前記表示マット及び滑り止めマットを貼ってもよいし、予め前記表示マット及び滑り止めマットの裏
面に粘着剤層をコーティングしておき、床面に貼着する方法にしてもよい。また、粘着剤としては接着力が強いアクリル系粘着剤が好ましい。
【実施例】
【００２８】
＜実施例１＞コンクリートからなる床下地に、３５０ｍｍ×１３５０ｍｍのオレフィンマット（住江織物社製、商品名オーフィルム）をアクリル系粘着剤を用いて貼着した。その後１６８時間、室温にて放置し、貼着していたオレフィンマットを剥がし、床面に残った粘着剤層に、洗浄洗剤（オレンジオイル）を散布し、その後４級アンモニウム塩で層間有機処理した層状粘土鉱物（モンモリロナイト）を散布し、５分後にヘラを用いて粘着剤層を除去した。粘着剤層を除去するのに要した時間は１２分で、床面は美観を維持していた。さらに新たなマットとして３５０ｍｍ×１３５０ｍｍのオレフィンマット（住江織物社製、商品名オーフィルム）を、床面にアクリル系粘着剤を用いて貼着した。
【００２９】
＜比較例１＞実施例１と同様の貼着していたオレフィンマットを剥がし、ヘラ及び金槌を用いて粘着剤層を除去した。粘着剤層を除去するのに要した時間は５３分で、床面は擦れた傷が数多く見られた。さらに新たな３５０ｍｍ×１３５０ｍｍのオレフィンマット（住江織物社製、商品名オーフィルム）を、床面にアクリル系粘着剤を用いて貼着した。
【００３０】
実施例１による粘着剤層の除去方法は、床面を傷めることなく、床面に残っている粘着剤層を簡単に剥がすことが可能となり、新設のマットを強固に床面に敷設することができる粘着剤層の除去方法であった。一方、比較例１による、従来からの床面に残っている粘着剤層の剥がし方では、床面を傷付け、時間及び多大な労力を必要とした。